(57)【特許請求の範囲】
【請求項１】
下記（ａ）成分を０．０１質量％以上、１０質量％以下、及び下記（ｂ）成分を０．５質量％以上、３０質量％以下含有し、
（ａ）成分に対する（ｂ）成分の質量比が、（ｂ）／（ａ）で、５以上、５００以下である、
硬質表面用洗浄剤組成物。
＜（ａ）成分＞
主鎖としてスルホベタイン基を有する不飽和単量体由来の繰返し単位を含む重合体セグメントＡ−１と、側鎖として２０℃における水１００ｇに対する溶解量が１０ｇ以下である疎水性不飽和単量体由来の繰り返し単位を含む重合体セグメントＡ−２とを有するグラフトポリマーであって、
グラフトポリマー中のスルホベタイン基を有する不飽和単量体由来の繰り返し単位の含有量が３５モル％以上であり、
グラフトポリマー中の重合体セグメントＡ−２の含有量が１０モル％以下である、
グラフトポリマー
＜（ｂ）成分＞
界面活性剤
【請求項２】
下記（ｃ）成分を含有する、請求項１記載の硬質表面用洗浄剤組成物。
＜（ｃ）成分＞
キレート剤
【請求項３】
（ａ）成分に対する（ｃ）成分の質量比が、（ｃ）／（ａ）で、１以上、１００以下である、請求項２記載の硬質表面用洗浄剤組成物。
【請求項４】
下記（ｄ）成分を含有する、請求項１〜３の何れか１項記載の硬質表面用洗浄剤組成物。
＜（ｄ）成分＞
有機溶剤
【請求項５】
下記（ｅ）成分を含有する、請求項１〜４の何れか１項記載の硬質表面用洗浄剤組成物。
＜（ｅ）成分＞
アルカリ金属のハロゲン化物及びアルカリ土類金属のハロゲン化物から選ばれる無機塩
【請求項６】
浴室用、台所用又はトイレ用である請求項１〜５の何れか１項記載の硬質表面用洗浄剤組成物。
【請求項７】
疎水性不飽和単量体由来の繰返し単位が、一般式（２）で表される構成単位である、請求項１〜６の何れか１項記載の硬質表面用洗浄剤組成物。
【化１】
0006596220.tif 000012
〔式中、
Ｒ８〜Ｒ１０：同一又は異なって、水素原子又は炭素数１もしくは２のアルキル基
Ｒ１１：炭素数１以上、２２以下の炭化水素基
Ｙ１：Ｏ又はＮＲ１２であり、Ｒ１２は水素原子又は炭素数１以上、４以下の炭化水素基を示す。〕
【請求項８】
請求項１〜７の何れか１項記載の硬質表面用洗浄剤組成物を疎水性硬質表面に塗布して、洗浄することにより該疎水性硬質表面の親水性を向上させる方法。
【請求項９】
請求項１〜７の何れか１項記載の硬質表面用洗浄剤組成物を、汚れが付着した疎水性硬質表面に適用した後、洗浄し水ですすぐことで、該疎水性硬質表面からの汚れの除去と該疎水性硬質表面への親水性の付与の両方を行う、疎水性硬質表面の処理方法。
【発明の詳細な説明】
【技術分野】
【０００１】
本発明は、硬質表面用洗浄剤組成物、疎水性硬質表面の親水性を向上させる方法、及び疎水性硬質表面の処理方法に関する。
【背景技術】
【０００２】
我々を取り巻く住環境設備には、プラスチック、金属等を材料とした各種硬質表面が存在し、これら硬質表面は生活場面に於いて様々な汚れが付着する環境に晒されている。特に水周り設備に於いては、浴室の皮脂・湯垢汚れ、レンジフード、ガスコンロ、シンク周りにおける油汚れなど、日常的に残留し易い汚れが発生しており、これらの汚れを洗浄除去する家事行動は生活者の大きな負担となっている。なかでも、皮脂汚れ、油汚れ等の疎水性の汚れは除去し難く、残留し易い汚れであることが一般に知られている。
【０００３】
疎水性の汚れが除去し難く、残留し易い原因のひとつとして、住居環境に用いられているポリ塩化ビニル、ポリプロピレン、ステンレスなど硬質表面の多くが疎水性の性質を有していることが挙げられる。つまり、疎水性の硬質表面は、疎水性汚れとの親和性が高いために、汚れが残留、蓄積し易く、更には一旦付着した疎水性汚れを洗浄又は除去し難い性質を有するものとなっている。
【０００４】
疎水性硬質表面からの疎水性汚れの除去や、疎水性硬質表面への汚れの残留ないし汚れの再付着の防止においてより高い効果を得るための方法として、洗浄後に表面改質剤を硬質表面に塗布し疎水性の硬質表面を親水性の性質を有するように表面改質する方法が考えられる。しかし、その表面改質剤を塗布する作業自体が洗浄作業への追加の作業として負担となる上に、表面改質が恒久的なものでない限りは改質処理を繰り返し行う必要が生じてしまう。そのため、洗浄剤中に疎水性硬質表面を親水化改質する成分を含有し、洗浄後に硬質表面に親水性が付与される、親水性の付与効果を有する洗浄剤であることが望ましい。更には、疎水性硬質表面への親水性の付与効果が高いことに加えて、その効果を持続させることが望ましい。
また、親水性の付与効果が高い洗浄剤であることが望まれているが、その洗浄剤により硬質表面が滑り易くならないように留意することが付加的な効果として望まれる。特に、水周り設備である浴室の床面などに用いる際には、洗浄剤により床面が滑り易くならないことが安全性の面から望ましい。
【０００５】
特許文献１には、対象面に吸着して防汚性を発現する水性防汚組成物が記載され、多種類の両性高分子電解質が例示されている。
【０００６】
特許文献２には、界面活性剤及び特定のポリベタインを含有する洗浄用又は、すすぎ洗い用の組成物が記載されている。特許文献２には、汚染性物質に関して、硬質表面に持続性の付着防止及び密着防止性を付与することを目的として、処理することを意図した組成物が記載されており、多種類の界面活性剤、ポリマー及びその他の任意成分の使用が例示されている。
【０００７】
特許文献３には、スルホベタインモノマーのユニットを含み得る特定構造のコポリマーを、洗剤組成物、織物管理組成物、皮膚及び／若しくは毛用の組成物として利用することが開示されている。
【先行技術文献】
【特許文献】
【０００８】
【特許文献１】特開２００１−１８１６０１号公報
【特許文献２】特開２０１０−１００８６１号公報
【特許文献３】特開２００６−５０５６８６号公報
【発明の概要】
【発明が解決しようとする課題】
【０００９】
しかしながら、疎水性硬質表面の防汚性効果の点からは、生活者が満足するレベルの更なる高い防汚効果が期待されていた。更に、浴槽のように、温水が接する疎水性硬質表面に対して、防汚性を持続できる技術が望まれる。
【００１０】
本発明は疎水性硬質表面を改質して、優れた防汚性を付与でき、且つ防汚持続性を向上できる硬質表面用洗浄剤組成物を提供する。本発明は、疎水性硬質表面の洗浄作業において用いることにより、疎水性硬質表面から疎水性汚れを除去し、且つ疎水性硬質表面に優れた防汚性と防汚持続性を付与する硬質表面用洗浄剤組成物を含む。
なお、本発明において、「防汚性」とは、汚れが硬質表面に残留することを抑制する効果を意味する。また、本発明において「防汚持続性」とは、防汚性が持続する効果を意味し、好ましくは、高温環境下、例えば、湯に長時間接するような場合でも、防汚性の効果が持続することを意味する。
【課題を解決するための手段】
【００１１】
本発明は、下記（ａ）成分を０．０１質量％以上、１０質量％以下、及び下記（ｂ）成分を０．５質量％以上、３０質量％以下含有し、
（ａ）成分に対する（ｂ）成分の質量比が、（ｂ）／（ａ）で、５以上、５００以下である、
硬質表面用洗浄剤組成物に関する。
＜（ａ）成分＞
主鎖としてスルホベタイン基を有する不飽和単量体由来の繰返し単位を含む重合体セグメントＡ−１と、側鎖として疎水性不飽和単量体由来の繰り返し単位を含む重合体セグメントＡ−２とを有するグラフトポリマーであって、
グラフトポリマー中のスルホベタイン基を有する不飽和単量体由来の繰り返し単位の含有量が３５モル％以上であり、
グラフトポリマー中の重合体セグメントＡ−２の含有量が１０モル％以下である、
グラフトポリマー
＜（ｂ）成分＞
界面活性剤
【００１２】
また、本発明は、上記本発明の硬質表面用洗浄剤組成物を疎水性硬質表面に塗布して、洗浄することにより該疎水性硬質表面の親水性を向上させる方法に関する。
【００１３】
また、本発明は、上記本発明の硬質表面用洗浄剤組成物を、汚れが付着した疎水性硬質表面に適用した後、洗浄し水ですすぐことで、該疎水性硬質表面からの汚れの除去と該疎水性硬質表面への親水性の付与の両方を行う、疎水性硬質表面の処理方法に関する。
【発明の効果】
【００１４】
本発明によれば、浴室、台所、トイレ等の硬質表面、好ましくは疎水性硬質表面に、優れた防汚性を付与でき、且つ防汚持続性を向上できる硬質表面用洗浄剤組成物が提供される。更に、本発明によれば、硬質表面、好ましくは疎水性硬質表面に生じた汚れを洗浄する際に高い洗浄力を発現するとともに、優れた防汚性と防汚持続性を付与する硬質表面用洗浄剤組成物が提供される。更に、本発明によれば、処理後の硬質表面の滑りを抑制できる硬質表面用洗浄剤組成物が提供される。
【発明を実施するための形態】
【００１５】
＜（ａ）成分＞
（ａ）成分は、主鎖としてスルホベタイン基を有する不飽和単量体由来の繰返し単位を含む重合体セグメントＡ−１と、側鎖として疎水性不飽和単量体由来の繰り返し単位を含む重合体セグメントＡ−２とを有するグラフトポリマーである。このグラフトポリマーは、グラフトポリマー中のスルホベタイン基を有する不飽和単量体由来の繰り返し単位の含有量が３５モル％以上であり、グラフトポリマー中の重合体セグメントＡ−２の含有量が１０モル％以下である。以下、（ａ）成分のグラフトポリマーを、グラフトポリマーＡという。
【００１６】
［主鎖重合体セグメントＡ−１］
（主鎖重合体セグメントＡ−１の構成）
主鎖重合体セグメントＡ−１はスルホベタイン基を有する不飽和単量体由来の繰返し単位を含む。スルホベタイン基を有する不飽和単量体由来の繰返し単位は、防汚性を向上させる観点から、一般式（１）で表される構成単位が好ましい。
【００１７】
【化１】
0006596220.tif 000002
【００１８】
〔式中、
Ｒ１〜Ｒ３：同一又は異なって、水素原子又は炭素数１もしくは２のアルキル基
Ｒ４：炭素数１以上、４以下のアルキレン基
Ｒ５、Ｒ６：同一又は異なって、炭素数１以上、４以下の炭化水素基
Ｘ１：Ｏ又はＮＲ７であり、Ｒ７は水素原子又は炭素数１以上、４以下の炭化水素基
Ｘ２：水酸基を有してもよい炭素数２以上、４以下のアルキレン基
を示す。〕
【００１９】
一般式（１）において、不飽和単量体の入手性の観点、単量体の重合性の観点及び、防汚性を向上させる観点からＲ１及びＲ２は水素原子が好ましい。
Ｒ３は同様の観点から水素原子又はメチル基が好ましく、メチル基がより好ましい。
Ｘ１は、同様の観点からＯが好ましい。
Ｒ４は同様の観点から、炭素数２又は３のアルキレン基が好ましく、炭素数２のジメチレン基がより好ましい。
Ｒ５及びＲ６は同様の観点から、メチル基又はエチル基が好ましく、メチル基がより好ましい。
Ｒ７は、同様の観点から、水素原子又はメチル基が好ましく、メチル基がより好ましい。
Ｘ２は、同様の観点及び４級化反応の容易性の観点から、水酸基を有してもよい炭素数３又は４のアルキレン基が好ましく、プロピレン基、ブチレン基、及び２−ヒドロキシプロピレン基から選ばれる基がより好ましく、プロピレン基又は２−ヒドロキシプロピレン基がより好ましい。
【００２０】
グラフトポリマーＡ中のスルホベタイン基を有する不飽和単量体由来の構成単位の含有量は、防汚性を向上させる観点から、３５モル％以上であり、好ましくは３８モル％以上、より好ましくは４５モル％以上、さらに好ましくは５５モル％以上であり、防汚性を向上させる観点から、好ましくは９８モル％以下であり、より好ましくは８０モル％以下、さらに好ましくは７０モル％以下、よりさらに好ましくは６５モル％以下である。
【００２１】
主鎖の重合体セグメントＡ−１は、スルホベタイン基を有する不飽和単量体由来の構成単位以外の構成単位を含むことができる。その場合、主鎖の重合体セグメントＡ−１は、ランダム重合体でもブロック重合体でもいずれでもよいが、ランダム重合体が好ましい。
主鎖の重合体セグメントＡ−１は、防汚性を向上させる観点から、疎水性不飽和単量体由来の繰り返し単位を含むことが好ましく、一般式（２）で表される構成単位を含むことがより好ましい。
【００２２】
【化２】
0006596220.tif 000003
【００２３】
〔式中、
Ｒ８〜Ｒ１０：同一又は異なって、水素原子又は炭素数１もしくは２のアルキル基
Ｒ１１：炭素数１以上、２２以下の炭化水素基
Ｙ１：Ｏ又はＮＲ１２であり、Ｒ１２は水素原子又は炭素数１以上、４以下の炭化水素基を示す。〕
【００２４】
一般式（２）で表される構成単位は、一般式（３）で表される不飽和単量体（以下不飽和単量体ａ）を重合することにより誘導される構成単位であり、一般式（２）及び一般式（３）中におけるＲ８、Ｒ９、Ｒ１０、Ｒ１１及びＹ１は全て同義である。
【００２５】
【化３】
0006596220.tif 000004
【００２６】
一般式（２）及び一般式（３）において、不飽和単量体の入手性の観点、単量体の重合性の観点、防汚性を向上させる観点から、Ｒ８及びＲ９は水素原子が好ましい。Ｒ１０は、同様の観点から、水素原子又は炭素数１以上２以下のアルキル基が好ましく、水素原子又はメチル基がより好ましい。Ｙ１は、同様の観点から、Ｏが好ましい。Ｒ１１は、同様の観点から、好ましくは炭素数１以上、２２以下の直鎖又は分岐鎖のアルキル基又はアルケニル基、ベンジル基であり、より好ましくは炭素数１以上、１２以下の直鎖又は分岐鎖のアルキル基又はアルケニル基、ベンジル基であり、より好ましくは炭素数１以上、６以下の直鎖又は分岐鎖のアルキル基、さらに好ましくは炭素数１以上、４以下の直鎖又は分岐鎖のアルキル基である。Ｒ１２は同様の観点から、好ましくは水素原子もしくは炭素数１以上、４以下の直鎖又は分岐鎖のアルキル基又はアルケニル基であり、より好ましくは水素原子である。
【００２７】
一般式（２）の由来である不飽和単量体ａとしては、具体的に、（メタ）アクリル酸メチル、（メタ）アクリル酸エチル、（メタ）アクリル酸ｎ−ブチル、（メタ）アクリル酸ｉｓｏ−ブチル、（メタ）アクリル酸ｔ−ブチル、（メタ）アクリル酸ｎ−ヘキシル、（メタ）アクリル酸−シクロヘキシル、（メタ）アクリル酸ｎ−オクチル、（メタ）アクリル酸２−エチルヘキシル、（メタ）アクリル酸ｎ−デシル、（メタ）アクリル酸ラウリル、（メタ）アクリル酸ミリスチル、（メタ）アクリル酸パルミチル、（メタ）アクリル酸ステアリル、及び（メタ）アクリル酸ベヘニル等の（メタ）アクリル酸エステルが挙げられる。
【００２８】
一般式（２）の由来である不飽和単量体ａは、防汚性を向上させる観点から、好ましくは（メタ）アクリル酸エステルであり、より好ましくは（メタ）アクリル酸メチル、（メタ）アクリル酸エチル、（メタ）アクリル酸ｎ−ブチル、（メタ）アクリル酸ｉｓｏ−ブチル、（メタ）アクリル酸ｔ−ブチル及び（メタ）アクリル酸ｎ−ヘキシルから選ばれる１種又は２種以上であり、より好ましくは、（メタ）アクリル酸メチル、（メタ）アクリル酸エチル、及び（メタ）アクリル酸ｎ−ブチルから選ばれる１種又は２種以上である。
なお、本明細書において、「（メタ）アクリル」とは、アクリル、メタクリル又はそれらの両方を意味する。
【００２９】
重合体セグメントＡ−１中の疎水性不飽和単量体由来の繰り返し単位、好ましくは一般式（２）で表される構成単位の含有量は、防汚性を向上させる観点から、好ましくは２０モル％以上であり、より好ましくは２５モル％以上、さらに好ましくは３０モル％以上、よりさらに好ましくは３５モル％以上であり、防汚性を向上させる観点から好ましくは８０モル％以下であり、より好ましくは６０モル％以下、さらに好ましくは５０モル％以下、よりさらに好ましくは４５モル％以下、よりさらに好ましくは４０モル％以下である。
【００３０】
重合体セグメントＡ−１中のスルホベタイン基を有する不飽和単量体由来の繰り返し単位、好ましくは一般式（１）で表される構成単位の含有量は、防汚性を向上させる観点から好ましくは３６モル％以上であり、より好ましくは４０モル％以上、さらに好ましくは４５モル％以上、よりさらに好ましくは５０モル％以上、よりさらに好ましくは６０モル％以上であり、防汚性を向上させる観点から、好ましくは９０モル％以下であり、より好ましくは７５モル％以下、さらに好ましくは７０モル％以下、よりさらに好ましくは６５モル％以下である。
【００３１】
重合体セグメントＡ−１中のスルホベタイン基を有する不飽和単量体由来の繰返し単位、好ましくは一般式（１）で表される構成単位の含有量に対する、疎水性不飽和単量体由来の繰返し単位、好ましくは一般式（２）で表される構成単位の含有量のモル比は、防汚性を向上させる観点から、好ましくは０．３以上、より好ましくは０．４以上、より好ましくは０．５以上、さらに好ましくは０．６以上であり、防汚性を向上させる観点から、好ましくは１．８以下、より好ましくは１．５以下、さらに好ましくは１．０以下、よりさらに好ましくは０．８以下、よりさらに好ましくは０．６５以下である。
【００３２】
グラフトポリマーＡ中の重合体セグメントＡ−１の含有量は防汚性を向上させる観点から、９０モル％以上、好ましくは９３モル％以上、より好ましくは９５モル％以上であり、防汚性を向上させる観点から好ましくは９９モル％以下、より好ましくは９８．５モル％以下、よりさらに好ましくは９８モル％以下である。
【００３３】
重合体セグメントＡ−１中のスルホベタイン基を有する不飽和単量体由来の繰返し単位、好ましくは一般式（１）で表される構成単位の含有量と疎水性不飽和単量体由来の繰返し単位、好ましくは一般式（２）で表される構成単位の含有量の合計は、防汚性を向上させる観点から、３５モル％以上であり、好ましくは３８モル％以上、より好ましくは４５モル％以上、さらに好ましくは５５モル％以上であり、防汚性を向上させる観点から、好ましくは９８モル％以下であり、より好ましくは８０モル％以下、さらに好ましくは７０モル％以下、よりさらに好ましくは６５モル％以下である。
【００３４】
主鎖重合体セグメントＡ−１は、本発明の効果を損なわない範囲で、スルホベタイン基を有する不飽和単量体由来の繰返し単位、好ましくは一般式（１）で表される構成単位及び疎水性不飽和単量体由来の繰返し単位、好ましくは一般式（２）で表される構成単位以外の単量体由来の構成単位を含有してもよい。スルホベタイン基を有する不飽和単量体由来の繰返し単位、好ましくは一般式（１）で表される構成単位及び疎水性不飽和単量体由来の繰返し単位、好ましくは一般式（２）で表される構成単位以外の単量体としては、ヒドロキシエチル（メタ）アクリレート、オキシエチレン鎖を有するアクリレート、アクリルアミド、ジメチルアクリルアミド等の親水性不飽和単量体が挙げられる。
【００３５】
［側鎖重合体セグメントＡ−２］
（側鎖重合体セグメントＡ−２の構成）
側鎖重合体セグメントＡ−２は防汚性を向上させる観点から、疎水性不飽和単量体由来の繰返し単位を含む。疎水性不飽和単量体は、好ましくは２０℃における水１００ｇに対する溶解量が１０ｇ以下であり、より好ましくは１ｇ以下であり、さらに好ましくは０．１ｇ以下である。なお、本発明では、疎水性不飽和単量体には、スルホベタイン基を有する不飽和単量体を含まれないものとする。
【００３６】
疎水性不飽和単量体由来の繰返し単位は、防汚性を向上させる観点から、一般式（２）で表される構成単位が好ましい。
【００３７】
【化４】
0006596220.tif 000005
【００３８】
〔式中、
Ｒ８〜Ｒ１０：同一又は異なって、水素原子又は炭素数１もしくは２のアルキル基
Ｒ１１：炭素数１以上、２２以下の炭化水素基
Ｙ１：Ｏ又はＮＲ１２であり、Ｒ１２は水素原子又は炭素数１以上、４以下の炭化水素基を示す。〕
【００３９】
一般式（２）において、不飽和単量体の入手性の観点、単量体の重合性の観点、防汚性を向上させる観点から、Ｒ８及びＲ９は水素原子が好ましい。Ｒ１０は、同様の観点から、水素原子又は炭素数1以上２以下のアルキル基が好ましく、水素原子又はメチル基がより好ましい。Ｙ１は、同様の観点から、Ｏが好ましい。Ｒ１１は、同様の観点から、好ましくは炭素数１以上、２２以下の直鎖又は分岐鎖のアルキル基又はアルケニル基、ベンジル基であり、より好ましくは炭素数１以上、１２以下の直鎖又は分岐鎖のアルキル基又はアルケニル基、ベンジル基であり、より好ましくは炭素数１以上、６以下の直鎖又は分岐鎖のアルキル基であり、さらに好ましくは炭素数１以上、４以下の直鎖又は分岐鎖のアルキル基である。Ｒ１２は同様の観点から、好ましくは水素原子もしくは炭素数１以上、４以下の直鎖又は分岐鎖のアルキル基又はアルケニル基であり、より好ましくは水素原子である。
【００４０】
側鎖重合体セグメントＡ−２は、好ましくは一般式（４）で表される構造を有する単量体又は一般式（５）で表される構造を有する単量体を重合することによって得られる。これらは、重合可能な官能基を持つ高分子量の単量体であり、マクロモノマーと称されることもある。
【００４１】
【化５】
0006596220.tif 000006
【００４２】
〔式中、
Ｒ８〜Ｒ１０：同一又は異なって、水素原子又は炭素数１もしくは２のアルキル基
Ｒ１１：炭素数１以上、２２以下の炭化水素基
Ｒ１３、Ｒ１４：同一又は異なって、水素原子又は炭素数１もしくは２のアルキル基
Ｒ１５：炭素数１以上、２２以下の炭化水素基
Ｙ１：Ｏ又はＮＲ１２であり、Ｒ１２は水素原子又は炭素数１以上、４以下の炭化水素基Ｙ２：Ｏ又はＮＲ１６であり、Ｒ１６は水素原子又は炭素数１以上、４以下の炭化水素基を示す。〕
【００４３】
【化６】
0006596220.tif 000007
【００４４】
〔式中、
Ｒ８〜Ｒ１０：同一又は異なって、水素原子又は炭素数１もしくは２のアルキル基
Ｒ１１：炭素数１以上、２２以下の炭化水素基
Ｒ１３、Ｒ１４：同一又は異なって、水素原子又は炭素数１もしくは２のアルキル基
Ｒ１７：水素原子又は炭素数１もしくは２のアルキル基
Ｙ１：Ｏ又はＮＲ１２であり、Ｒ１２は水素原子又は炭素数１以上、４以下の炭化水素基Ｙ２：Ｏ、ＯＲ１８、又はＮＲ１６であり、Ｒ１６は水素原子又は炭素数１以上、４以下の炭化水素基、Ｒ１８は炭素数１以上、６以下のアルキレン基
を示す。〕
【００４５】
一般式（４）で表される構造を有する単量体又は一般式（５）で表される構造を有する単量体は、それぞれ、前述の不飽和単量体ａを用いて製造することができる。
【００４６】
一般式（４）で表される構造を有する単量体としては、例えば東亜合成（株）製の「ＡＡ−６」が挙げられる。
【００４７】
一般式（５）で表される構造を有する単量体としては、例えば以下の方法により製造することができる。
【００４８】
一般式（５）で表される構造を有する単量体の由来である不飽和単量体ａを、片末端にスルフィル基を有するアルコールを開始剤として重合し、得られた重合体とイソシアネート基を有する反応性単量体とを反応させることにより、末端に不飽和結合を有するマクロモノマーを得ることができる。
【００４９】
一般式（４）又は一般式（５）中の−［Ｃ（Ｒ８）（Ｒ９）−Ｃ（Ｒ１０）（ＣＯ−Ｙ１−Ｒ１１）］−で表される部分は繰り返し単位であり、その数は、後述する側鎖重合体セグメントＡ−２の重量平均分子量などを考慮して決定できるが、１０以上、３００以下から選択できる。
【００５０】
一般式（４）で表される構造を有する単量体又は一般式（５）で表される構造を有する単量体の由来である不飽和単量体ａとしては、具体的に、（メタ）アクリル酸メチル、（メタ）アクリル酸エチル、（メタ）アクリル酸ｎ−ブチル、（メタ）アクリル酸ｉｓｏ−ブチル、（メタ）アクリル酸ｔ−ブチル、（メタ）アクリル酸ｎ−ヘキシル、（メタ）アクリル酸−シクロヘキシル、（メタ）アクリル酸ｎ−オクチル、（メタ）アクリル酸２−エチルヘキシル、（メタ）アクリル酸ｎ−デシル、（メタ）アクリル酸ラウリル、（メタ）アクリル酸ミリスチル、（メタ）アクリル酸パルミチル、（メタ）アクリル酸ステアリル、及び（メタ）アクリル酸ベヘニル等の（メタ）アクリル酸エステルが挙げられる。
【００５１】
一般式（４）で表される構造を有する単量体又は一般式（５）で表される構造を有する単量体の由来である不飽和単量体ａは、防汚性を向上させる観点から、好ましくは（メタ）アクリル酸エステルであり、より好ましくは（メタ）アクリル酸メチル、（メタ）アクリル酸エチル、（メタ）アクリル酸ｎ−ブチル、（メタ）アクリル酸ｉｓｏ−ブチル、（メタ）アクリル酸ｔ−ブチル及び（メタ）アクリル酸ｎ−ヘキシルから選ばれる１種又は２種以上であり、より好ましくは、（メタ）アクリル酸メチル、（メタ）アクリル酸エチル、及び（メタ）アクリル酸ｎ−ブチルから選ばれる１種又は２種以上である。
【００５２】
グラフトポリマーＡ中の側鎖重合体セグメントＡ−２の含有量は、防汚性を向上させる観点から、１０モル％以下、より好ましくは７モル％以下、より好ましくは５モル％以下、さらに好ましくは３モル％以下であり、防汚性を向上させる観点から、０モル％超、好ましくは０．５モル％以上、より好ましくは１モル％以上であり、より好ましくは１．５モル％以上であり、さらに好ましくは２モル％以上、よりさらに好ましくは２．３モル％以上である。
【００５３】
側鎖重合体セグメントＡ−２の重量平均分子量は、防汚性を向上させる観点から、好ましくは２０００以上、より好ましくは３０００以上、さらに好ましくは４０００以上であり、溶解性を向上させる観点から、好ましくは５００００以下、より好ましくは２００００以下、よりさらに好ましくは１５０００以下である。この重量平均分子量は、実施例に記載の方法で測定することができる。
【００５４】
［グラフトポリマーＡ］
グラフトポリマーＡの重量平均分子量は、防汚性を向上させる観点から、好ましくは５万以上、より好ましくは８万以上、さらに好ましくは１０万以上であり、溶解性及び生産性を向上させる観点から好ましくは２０万以下、より好ましくは１８万以下、よりさらに好ましくは１５万以下である。この重量平均分子量は、実施例に記載の方法で算出することができる。
【００５５】
グラフトポリマーＡ中の側鎖重合体セグメントＡ−２及び主鎖重合体セグメントＡ−１中の疎水性不飽和単量体由来の繰返し単位、好ましくは一般式（２）で表される構成単位はグラフトポリマーＡの固体表面への吸着性に寄与する。側鎖重合体セグメントＡ−２はが、主鎖重合体セグメントＡ−１中の疎水性不飽和単量体由来の繰返し単位に比べ約５倍程度固体表面への吸着性の向上に寄与していると考えられる。
本発明のグラフトポリマーＡは、防汚性を向上させる観点から、親水化指数が、好ましくは７０以下、より好ましくは６０以下、さらに好ましくは５５以下であり、接触角を低下させる観点及び水膜持続性を向上させる観点から、好ましくは２０以上、より好ましくは３０以上、さらに好ましくは４０以上である。
ここで、親水化指数は、グラフトポリマーＡ中の側鎖重合体セグメントＡ−２の含有量（モル％）を５倍した数と、グラフトポリマーＡ中の主鎖重合体セグメントＡ−１の疎水性不飽和単量体由来の繰返し単位、好ましくは一般式（２）で表される構成単位の含有量（モル％）の数とを合計した数である。
【００５６】
（グラフトポリマーＡの製造方法）
グラフトポリマーＡの製造方法としては、以下の製造方法が挙げられる。
（ｉ）スルホベタイン基を有する不飽和単量体の繰り返し単位を含み、ラジカル反応性基を有する主鎖セグメントに、疎水性不飽和単量体を重合させる方法。
（ii）スルホベタイン基を有する不飽和単量体の繰り返し単位を含み、側鎖セグメントの反応性官能基と反応可能な反応性官能基を有する主鎖セグメントと、疎水性不飽和単量体由来の繰り返し単位を含み、片末端に主鎖セグメントの反応性官能基と反応可能な反応性官能基を有する側鎖セグメントを反応させる方法。
（iii）疎水性不飽和単量体由来の繰返し単位を含むマクロモノマーとスルホベタイン基を有する不飽和単量体を重合させる方法。
また、（iii−1）として、スルホベタイン基を有する不飽和単量体に代えて、アミノ基を有する不飽和単量体（不飽和単量体ｂ）を重合させ、更に４級化剤を反応させて、スルホベタイン基に変換する方法が挙げられる。グラフトポリマーＡの製造の生産性を向上する観点から、グラフトポリマーＡの製造方法としては、（iii）の方法が好ましく、（iii−1）の方法がより好ましい。
【００５７】
本発明のグラフトポリマーＡを製造する方法として、以下の工程１、２を含む方法が挙げられる。従って、本発明のグラフトポリマーＡとしては、下記工程１、２を含む製造方法により得られるグラフトポリマーが挙げられる。この方法は、上記（iii−1）の方法に属する。
工程１：アミノ基を有する不飽和単量体及び、側鎖重合体セグメントＡ−２を有する不飽和単量体を含む不飽和単量体を重合させ、グラフトポリマーＢを得る工程。
工程２：グラフトポリマーＢと４級化剤を反応させてグラフトポリマーＡを得る工程。
なお、工程１における不飽和単量体のアミノ基は、スルホベタイン基の前駆体になるものである。
【００５８】
［工程１：グラフトポリマーＢの製造］
工程１はアミノ基を有する不飽和単量体（不飽和単量体ｂ）、疎水性不飽和単量体の繰り返し単位を含むマクロモノマーを含む不飽和単量体を重合させてグラフトポリマーＢを製造する工程である。
（アミノ基を有する不飽和単量体ｂ）
不飽和単量体ｂとしては、工程２の反応の生産性を向上させる観点、不飽和単量体の入手性の観点から、一般式（６）で表される不飽和単量体ｂ−１が好ましい。不飽和単量体ｂ−１を用いることにより、主鎖重合体セグメントＢ−１は一般式（７）で表される繰り返し単位を含む。
【００５９】
【化７】
0006596220.tif 000008
【００６０】
【化８】
0006596220.tif 000009
【００６１】
〔一般式（６）及び一般式（７）中、
Ｒ１〜Ｒ３：同一又は異なって、水素原子又は炭素数１もしくは２のアルキル基
Ｒ４：炭素数１以上、４以下のアルキレン基
Ｒ５、Ｒ６：同一又は異なって、炭素数１以上、４以下の炭化水素基
Ｘ１：Ｏ又はＮＲ７であり、Ｒ７は水素原子又は炭素数１以上、４以下の炭化水素基
を示す。〕
【００６２】
一般式（６）及び一般式（７）中、不飽和単量体の入手性の観点、単量体の重合性の観点及び防汚性を向上させる観点から、Ｒ１及びＲ２は水素原子が好ましい。Ｒ３は、同様の観点から、水素原子又はメチル基が好ましく、メチル基がより好ましい。Ｘ１は、同様の観点から、Ｏが好ましく、Ｒ４は、同様の観点から、炭素数２又は３のアルキレン基が好ましく、炭素数２のジメチレン基がより好ましい。Ｒ５、Ｒ６は、同様の観点から、メチル基、エチル基が好ましく、メチル基がより好ましい。
不飽和単量体ｂ−１は、具体的には、同様の観点から、（メタ）アクリル酸ジメチルアミノエチル、（メタ）アクリル酸ジエチルアミノエチル、（メタ）アクリル酸ジメチルアミノプロピル、Ｎ，Ｎ−ジメチルアミノエチル（メタ）アクリルアミド、Ｎ，Ｎ−ジメチルアミノプロピル（メタ）アクリルアミドが好ましい。
【００６３】
主鎖重合体セグメントＢ−１に含まれる不飽和単量体ｂ、好ましくは不飽和単量体ｂ−１由来構成単位の含有量は、防汚性を向上させる観点から、好ましくは２０モル％以上であり、より好ましくは２５モル％以上であり、より好ましくは３０モル％以上であり、さらに好ましくは３５モル％以上であり、防汚性を向上させる観点から、好ましくは６０モル％以下であり、より好ましくは５０モル％以下であり、よりさらに好ましくは４０モル％以下である。
【００６４】
側鎖重合体セグメントＡ−２を有する不飽和単量体は、好ましくは前記一般式（４）で表される構造を有する単量体又は前記一般式（５）で表される構造を有する単量体が挙げられる。
【００６５】
重合方法としては特に制限はなく、バルク重合法、溶液重合法、懸濁重合法等を採用しうるが、溶液重合法が好ましい。溶液重合法で用いる溶剤としては、メタノール、エタノール、イソプロパノール等のアルコール、アセトン、メチルエチルケトン等のケトン類、酢酸エチル、酢酸ブチル等のエステル、ヘキサン、シクロヘキサン等の炭化水素類、ジエチルエーテル、テトラヒドロフラン等のエーテル、ベンゼン、トルエン等の芳香族化合物、ジクロロメタン、クロロホルム等のハロゲン化炭化水素等が挙げられる。
重合開始剤としては、２，２’−アゾビス（２−メチルブチロニトリル）、２，２’−アゾビスイソブチロニトリル、２，２’−アゾビス（２，４−ジメチルバレロニトリル）等のアゾ系開始剤、過酸化ラウロイル、過酸化ベンゾイル等の過酸化物系開始剤、過硫酸アンモニウム等の過硫酸系等が挙げられる。また必要に応じて、連鎖移動剤等を用いることもできる。連鎖移動剤としては、ドデシルメルカプタン、メルカプトエタノール、メルカプトプロピオン酸等のメルカプタン類が挙げられる。
反応温度は、用いる重合開始剤、溶媒の種類等により適宜選択できるが、通常５０℃以上、１００℃以下の範囲が好ましい。
【００６６】
［工程２：グラフトポリマーＡの製造］
工程２は、グラフトポリマーＢの主鎖のアミノ基と４級化剤を反応させてスルホベタイン基に変えてグラフトポリマーＡを得る工程である。
アミノ基を４級化剤と反応させてスルホベタイン基に変える製造方法は、公知の方法を用いることができ、例えば、特表２００６−５１４１５０号公報に記載されている方法が挙げられる。
【００６７】
４級化剤としては、反応性の観点から、１，３−プロパンスルトン、１，４−ブタンスルトン及び３−クロロ−２−ヒドロキシプロパンスルホン酸ナトリウムから選ばれる１種以上が好ましい。
溶媒としては、グラフトポリマーＢを溶解するものであれば、特に制限はない。溶媒は、単独で又は２種以上を組み合わせて用いることができる。具体的には２，２，２−トリフルオロエタノール、酢酸エチル等が挙げられる。
【００６８】
＜（ｂ）成分＞
本発明の硬質表面用洗浄剤組成物は、（ｂ）成分として、界面活性剤を含有する。本発明の防汚性発現には（ａ）成分の溶存状態が影響していると推定されるが、本発明において発現される高い防汚性能は、（ａ）成分に、（ｂ）成分を併用することにより、より向上すると考えられる。また、（ｂ）成分を用いることで、疎水性硬質表面の洗浄の際、高い洗浄効果を示すことができる。
【００６９】
（ｂ）成分としては、アニオン界面活性剤、ノニオン界面活性剤、カチオン界面活性剤及び両性界面活性剤から選ばれる１種以上の界面活性剤が挙げられる。
【００７０】
防汚性付与及び洗浄力向上の点から好ましいアニオン界面活性剤としては、下記（ｂ１）成分及び（ｂ２）成分から選ばれる１種以上のアニオン界面活性剤が挙げられる。
（ｂ１）成分；炭素数８以上、１８以下の鎖式炭化水素基と、カルボン酸基又はその塩を有するアニオン界面活性剤、
（ｂ２）成分；炭素数７以上、１８以下の鎖式炭化水素基と、スルホン酸基、硫酸基、リン酸基、及びそれらの塩から選択される１種以上を有するアニオン界面活性剤
【００７１】
（ｂ１）成分は、炭素数８以上、１８以下の鎖式炭化水素基と、カルボン酸基又はその塩を有するアニオン界面活性剤である。洗浄力の観点から鎖式炭化水素基の炭素数は９以上が好ましく、１０以上がより好ましく、そして、１５以下が好ましく、１３以下がより好ましく、１２以下がより好ましい。塩としては、ナトリウム塩、カリウム塩、アルカノールアミン塩が好適である。（ｂ１）成分は、炭素数８以上、１８以下の鎖式炭化水素基を１個又は２個、更に１個有するものが好ましい。また、（ｂ１）成分は、カルボン酸基又はその塩を１個又は２個、更に１個有するものが好ましい。（ｂ１）成分は、カルボン酸基の塩を有するものがより好ましい。鎖式炭化水素基としては、直鎖炭化水素基及び分岐鎖炭化水素基から選ばれる炭化水素基が挙げられる。更に、鎖式炭化水素基は、アルキル基、アルケニル基が挙げられ、アルキル基が好ましい。鎖式炭化水素基は、直鎖が好ましく、直鎖アルキル基がより好ましい。鎖式炭化水素基は、１級が好ましく、１級アルキル基がより好ましい。鎖式炭化水素基は、直鎖１級アルキル基が好ましい。
【００７２】
好ましい（ｂ１）成分は、炭素数８以上、１８以下の鎖式炭化水素基を有する高級脂肪酸塩、アルキル基の炭素数が８以上、１８以下であるポリオキシエチレンアルキルエーテルカルボン酸塩、アルキル基の炭素数が８以上、１８以下であるポリオキシエチレンアミドアルキルエーテルカルボン酸塩である。より好ましい（ｂ１）成分は、炭素数８以上、１８以下の鎖式炭化水素基を有する高級脂肪酸塩、すなわち総炭素数９以上、１９以下の高級脂肪酸塩であり、より好ましくは総炭素数９以上、１９以下の直鎖高級脂肪酸塩である。より好ましい化合物としては、デカン酸ナトリウム、ラウリン酸ナトリウム、ミリスチン酸ナトリウムが挙げられる。
【００７３】
（ｂ２）成分は、炭素数７以上、１８以下の鎖式炭化水素基と、スルホン酸基、硫酸基、リン酸基、及びそれらの塩から選択される１種以上を有するアニオン界面活性剤である。鎖式炭化水素基としては、直鎖炭化水素基及び分岐鎖炭化水素基から選ばれる炭化水素基が挙げられる。好ましい鎖式炭化水素基は、アルキル基、アルケニル基が挙げられ、アルキル基がより好ましい。鎖式炭化水素基は、直鎖が好ましく、直鎖アルキル基がより好ましい。鎖式炭化水素基は、１級が好ましく、１級アルキル基がより好ましい。鎖式炭化水素基は、直鎖１級アルキル基が好ましい。（ｂ２）成分の鎖式炭化水素基の炭素数は７以上、１８以下であり、洗浄力の観点から、８以上が好ましく、１０以上がより好ましく、１２以上がより好ましく、そして、１６以下が好ましく、１５以下がより好ましく、１４以下がより好ましい。塩としては、ナトリウム塩、カリウム塩、アルカノールアミン塩が好適である。（ｂ２）成分は、炭素数７以上、１８以下の鎖式炭化水素基を１個又は２個、更に１個有するものが好ましい。また、（ｂ２）成分は、スルホン酸基、硫酸基、リン酸基、及びそれらの塩から選択される基又は基の塩を１個又は２個、更に１個有するものが好ましい。より更に、スルホン酸基の塩、硫酸基の塩、及びリン酸基の塩から選択される基の塩を１個又は２個、更に１個有するものが好ましい。
【００７４】
洗浄力向上の点で好ましい（ｂ２）成分の例としては、炭素数７以上、１８以下のアルキル基又はアルケニル基を有するアルキル又はアルケニルベンゼンスルホン酸塩、炭素数７以上、１８以下のアルキル基又はアルケニル基を有するポリオキシアルキレンアルキル又はアルケニルエーテル硫酸エステル塩、炭素数７以上、１８以下のアルキル基又はアルケニル基を有するアルキル又はアルケニル硫酸エステル塩、炭素数７以上、１８以下のα−オレフィンスルホン酸塩、炭素数７以上、１８以下のα−スルホ脂肪酸の炭素数１又は２のアルキル基を有する低級アルキルエステル塩、炭素数７以上、１８以下の一級アルカンスルホン酸塩、炭素数７以上、１８以下の二級アルカンスルホン酸塩、炭素数７以上、１８以下のアルキル基又はアルケニル基を有するアルキル又はアルケニルリン酸エステル塩等が挙げられる。中でも、炭素数７以上、１８以下のアルキル基又はアルケニル基を有するアルキル又はアルケニルベンゼンスルホン酸塩、及びアルキル基の炭素数が７以上、１８以下でありエチレンオキサイド平均付加モル数が１〜６であるポリオキシエチレンアルキルエーテル硫酸エステル塩から選ばれるアニオン界面活性剤が好ましい。これらのアニオン界面活性剤の塩もまた、アルカリ金属塩、エタノールアミン塩、あるいはアンモニウム塩が好ましい。
【００７５】
（ｂ）成分として（ｂ１）成分及び（ｂ２）成分を併用すると、洗浄時に良好な泡立ちが得られ、一方、すすぎ性は良好となる。そのため、本発明では、（ｂ）成分として、（ｂ１）成分及び（ｂ２）成分を含有することが好ましい。この場合、（ｂ２）成分に対する（ｂ１）成分の質量比は、（ｂ１）成分／（ｂ２）成分で、０．０５以上が好ましく、０．１以上が好ましく、０．３以上がより好ましく、そして、１以下が好ましく、０．８以下が好ましく、０．７以下がより好ましい。
【００７６】
洗浄力向上の点から好ましいノニオン界面活性剤としては、炭素数１０以上、１８以下のアルキル基を有するポリオキシアルキレンアルキルエーテル、炭素数１０以上、１８以下のアルケニル基を有するポリオキシアルキレンアルケニルエーテル、炭素数１０以上、１８以下の脂肪酸基を有するポリオキシアルキレンソルビタン脂肪酸エステル、炭素数８以上、１８以下のアルキル基を有するアルキルポリグリコシド、炭素数８以上、１８以下の脂肪酸基を有するショ糖脂肪酸エステル、炭素数８以上、１８以下のアルキル基を有するアルキルポリグリセリルエーテル等が挙げられる。中でも油性汚れに対する洗浄性の観点から、炭素数１０以上、１４以下のアルキル基を有しエチレンオキサイド平均付加モル数が５以上、２０以下であるポリオキシエチレンアルキルエーテルが好ましく、また、使用時の泡立ちの観点から炭素数８以上、１８以下のアルキル基を有し糖縮合度が１以上、３以下であるアルキルポリグリコシドが好ましい。ノニオン界面活性剤が有するアルキル基は、直鎖アルキル基が好ましい。また、ノニオン界面活性剤が有するアルキル基は、１級アルキル基が好ましい。また、ノニオン界面活性剤が有するアルキル基は、直鎖１級アルキル基が好ましい。
【００７７】
除菌性能及び洗浄力向上の点から好ましいカチオン界面活性剤としては、アルキル基の炭素数が１０以上、２０以下であるアルキルトリメチルアンモニウム塩、アルキル基の炭素数が６以上、１４以下であるジアルキルジメチルアンモニウム塩、アルキル基の炭素数が６以上、１８以下であるアルキルジメチルベンジルアンモニウム塩、ベンゼトニウム塩等が挙げられる。カチオン界面活性剤が有するアルキル基は、直鎖アルキル基が好ましい。また、カチオン界面活性剤が有するアルキル基は、１級アルキル基が好ましい。また、カチオン界面活性剤が有するアルキル基は、直鎖１級アルキル基が好ましい。
【００７８】
泡コントロール及び洗浄力向上の点から好ましい両性界面活性剤としては、アルキルジメチルアミンオキサイド、脂肪酸アミドプロピルアミンオキサイド、アルキル−Ｎ，Ｎ−ジメチル酢酸ベタイン、脂肪酸アミドプロピル−Ｎ，Ｎ−ジメチル酢酸ベタイン、アルキル−Ｎ，Ｎ−ジメチルエタンスルホベタイン、脂肪酸アミドプロピル−Ｎ，Ｎ−ジメチル−２−ヒドロキシプロピルスルホベタイン、アルキルカルボキシメチルヒドロキシエチルイミダゾリウムベタイン等のベタイン等が挙げられる。
【００７９】
中でも洗浄時の泡立ちや石鹸カス等のスカム汚れに対する洗浄性の観点から、アルキル基の炭素数が１０〜１６のアルキルジメチルアミンオキシド、炭素数１２〜１４の脂肪酸アミドプロピル−Ｎ，Ｎ−ジメチル酢酸ベタインが好ましい。
【００８０】
（ｂ）成分としては、防汚性付与の効果を妨げにくい点から、アニオン界面活性剤、ノニオン界面活性剤及び両性界面活性剤から選ばれる１種以上の界面活性剤を含有することが好ましい。中でもアニオン界面活性剤を含有することが好ましい。また、（ｂ）成分として、（ｂ１）成分及び（ｂ２）成分から選ばれる１種以上のアニオン界面活性剤を含有することが好ましく、（ｂ１）成分及び（ｂ２）成分の両方を含有することがより好ましい。
【００８１】
＜硬質表面用洗浄剤組成物の組成等＞
本発明の硬質表面用洗浄剤組成物は、（ａ）成分を、０．０１質量％以上、１０質量％以下含有する。防汚性付与効果の観点で、本発明の硬質表面用洗浄剤組成物は、（ａ）成分を０．０１質量％以上、好ましくは０．０２質量％以上、より好ましくは０．０３質量％以上、更に好ましくは０．０５質量％以上含有する。そして、硬質表面の親水性が高められる観点で、本発明の硬質表面用洗浄剤組成物は、（ａ）成分を１０質量％以下、好ましくは５質量％以下、より好ましくは２．５質量％以下、更に好ましくは１質量％以下含有する。
【００８２】
本発明の硬質表面用洗浄剤組成物は、（ｂ）成分を、０．５質量％以上、３０質量％以下含有する。洗浄力向上の観点で、本発明の硬質表面用洗浄剤組成物は、（ｂ）成分好ましくは１質量％以上、より好ましくは３質量％以上、更に好ましくは５質量％以上、より更に好ましくは７質量％以上、そして、好ましくは２５質量％以下、より好ましくは２０質量％以下、更に好ましくは１５質量％以下、より更に好ましくは１２質量％以下、より更に好ましくは１０質量％以下、より更に好ましくは９質量％以下含有する。なお、本発明では、（ｂ）成分のうち、アニオン界面活性剤の質量は、ナトリウム塩としての質量をいうものとする。それに基づき組成物中の（ｂ）成分の質量％や質量比を算出する。
【００８３】
本発明の硬質表面用洗浄剤組成物では、防汚性付与の観点から、（ａ）成分に対する（ｂ）成分の質量比が、（ｂ）／（ａ）で、５以上、５００以下である。防汚性付与の観点から、（ｂ）／（ａ）の質量比は、７以上が好ましく、１０以上がより好ましく、１５以上がより好ましく、３０以上がより好ましく、５０以上がより好ましく、そして、４００以下が好ましく、３００以下がより好ましく、２００以下がより好ましく、１００以下がより好ましい。
【００８４】
本発明の硬質表面用洗浄剤組成物は、（ａ）成分、（ｂ）成分以外に下記の成分を含有することができる。
【００８５】
＜（ｃ）成分＞
本発明の硬質表面用洗浄剤組成物は、（ｃ）成分としてキレート剤を含有することが好ましい。キレート剤としては、（ｃ１）トリポリリン酸、ピロリン酸、オルソリン酸、ヘキサメタリン酸、及びこれらのアルカリ金属塩、（ｃ２）エチレンジアミン四酢酸、ヒドロキシイミノ二酢酸、ジヒドロキシエチルグリシン、ニトリロ三酢酸、ヒドロキシエチレンジアミン三酢酸、ジエチレントリアミン五酢酸、トリエチレンテトラミン六酢酸、及びこれらのアルカリ金属塩もしくはアルカリ土類金属塩、（ｃ３）アミノトリメチレンホスホン酸、１−ヒドロキシエチリデン−１，１−ジホスホン酸、エチレンジアミンテトラメチレンホスホン酸、ジエチレントリアミンペンタメチレンホスホン酸、アミノトリメチレンホスホン酸、及びこれらのアルカリ金属塩もしくはアルカリ土類金属塩、（ｃ４）アクリル酸及びメタクリル酸から選ばれるモノマーの単一重合体又は共重合体、アクリル酸−マレイン酸共重合体、ポリα−ヒドロキシアクリル酸、並びにこれらのアルカリ金属塩、（ｃ５）クエン酸、コハク酸、リンゴ酸、フマル酸、酒石酸、マロン酸、マレイン酸から選ばれる多価カルボン酸及びこれらのアルカリ金属塩から選ばれる１種以上、（ｃ６）アルキルグリシン−Ｎ，Ｎ−二酢酸、アスパラギン酸−Ｎ，Ｎ−二酢酸、セリン−Ｎ，Ｎ−二酢酸、グルタミン酸二酢酸、エチレンジアミンジコハク酸、及びこれらの塩等が挙げられる。これらの中でも、（ｃ２）、（ｃ３）、及び（ｃ５）から選ばれる１種以上のキレート剤が好ましく、エチレンジアミン四酢酸、ニトリロ三酢酸、１−ヒドロキシエチリデン−１，１−ジホスホン酸、クエン酸、コハク酸及びこれらの塩から選ばれる１種以上のキレート剤がより好ましい。エチレンジアミン四酢酸、クエン酸、及びこれらの塩から選ばれる１種以上のキレート剤がより好ましい。
【００８６】
本発明の硬質表面用洗浄剤組成物は、（ｃ）成分を、洗浄力がより向上する観点で、好ましくは０．０１質量％以上、より好ましくは０．２質量％以上、更に好ましくは０．５質量％以上、そして、低温での貯蔵安定性に優れる観点で、好ましくは１０質量％以下、より好ましくは７質量％以下、更に好ましくは５質量％以下含有する。なお、本発明では、（ｃ）成分のキレート剤の質量は、ナトリウム塩としての質量をいうものとする。それに基づき組成物中の（ｃ）成分の質量％や質量比を算出する。
【００８７】
本発明の硬質表面用洗浄剤組成物では、防汚性付与の観点から、（ａ）成分に対する（ｃ）成分の質量比が、（ｃ）／（ａ）で、好ましくは１以上、１００以下である。洗浄性、防汚性付与の観点から、（ｃ）／（ａ）の質量比は、２以上がより好ましく、３以上が更に好ましく、５以上がより更に好ましく、６以上がより更に好ましく、そして、８０以下がより好ましく、６０以下が更に好ましく、５０以下がより更に好ましく、３０以下がより更に好ましい。
【００８８】
＜（ｄ）成分＞
本発明の硬質表面用洗浄剤組成物は、（ｄ）成分として、有機溶剤を含有することが好ましい。
【００８９】
（ｄ）成分は、有機概念図における無機性／有機性の比率が、０．６以上、２．２以下である有機溶剤が好ましい。
【００９０】
有機溶剤は、通常、液状組成物の液性を均一とし、長期保存後も液性を保持させる目的及び洗浄性を向上させる目的で配合されることが多い成分である。無機性／有機性の比率が、０．６以上、２．２以下である有機溶剤を、（ａ）成分と共に特定量含有させることで、疎水性硬質表面により高い防汚性を付与する組成物を得ることが出来る。
【００９１】
本発明において有機溶剤を特定するために用いた「有機概念図」とは、有機化合物の性状の概要を把握するための方法であり、主として炭素数に基づく有機性（共有結合性）と、置換基の性質、傾向に基づく無機性（イオン結合性）に分け、有機化合物を有機軸と無機軸と名づけた直交座標上の１点ずつに位置させて、その性質の概要を理解させるものである。有機概念図における有機溶剤の無機性／有機性の値は、「新版  有機概念図  基礎と応用」（甲田善生・佐藤四郎・本間善夫、三共出版、２００８年、１５頁、表１．１）に記載されたものから算出することが出来る。
【００９２】
防汚性付与の観点から、（ｄ）成分の有機概念図における無機性／有機性の比率は、０．７以上が好ましく、１．０以上がより好ましく、１．２以上がより好ましく、１．４以上がより好ましく、１．５以上がより好ましく、そして、２．０以下が好ましく、１．９以下がより好ましく、１．８以下がより好ましく、１．７以下がより好ましい。
【００９３】
（ｄ）成分として用いられる有機溶剤は、種々のモノ−、ジ−又はトリ−アルキレングリコールモノエーテル、及びモノ−、ジ−又はトリ−アルキレングリコールジエーテルが挙げられる。具体的には、モノ−、ジ−又はトリ−エチレングリコールモノエーテル、及びモノ−、ジ−又はトリ−エチレングリコールジエーテル、並びにモノ−、ジ−又はトリ−プロピレングリコールモノエーテル、及びモノ−、ジ−又はトリ−プロピレングリコールジエーテルが適している。このようなグリコールモノエーテル及びグリコールジエーテルはアルキル基を有するものが好ましく、アルキル基は、種々の炭素数のアルキル基から選択できる。例えば、メチル、エチル、プロピル、ブチル、ヘキシルなどである。これらグリコールエーテル及びグリコールジエーテルは、化合物全体の炭素数が好ましくは４以上、より好ましくは６以上、より好ましくは８以上、そして、好ましくは１４以下、より好ましくは１２以下、より好ましくは１０以下である。
【００９４】
（ｄ）成分としては、防汚性付与の観点から、エチレングリコールモノ−ブチルエーテル（１．５）、ジエチレングリコールモノ−ブチルエーテル（１．６）、エチレングリコールモノ−イソブチルエーテル（１．６）、ジエチレングリコールモノ−イソブチルエーテル（１．７）、エチレングリコールモノ−ヘキシルエーテル（１．１）、ジエチレングリコールモノ−ヘキシルエーテル（１．２）、プロピレングリコールモノ−ブチルエーテル（０．９）、ジプロピレングリコールモノ−ブチルエーテル（０．７）、ジプロピレングリコールモノ−メチルエーテル（１．０）、トリプロピレングリコールモノ−メチルエーテル（０．８）、エチレングリコールモノ−イソプロピルエーテル（２．０）、２−プロパノール（２．０）、エチレングリコールモノ−２−エチルヘキシルエーテル（０．８）、プロピレングリコールモノ−ｎ−プロピルエーテル（１．０）及びジプロピレングリコールモノ−ｎ−プロピルエーテル（０．８）から選ばれる１種以上の有機溶剤が挙げられる。なかでも、エチレングリコールモノ−ブチルエーテル（１．５）、ジエチレングリコールモノ−ブチルエーテル（１．６）から選ばれる１種以上の有機溶剤が好ましく、ジエチレングリコールモノ−ブチルエーテル（１．６）がより好ましい。ここで、（      ）内の数字は、無機性／有機性の値である。
【００９５】
本発明の硬質表面用洗浄剤組成物は、（ｄ）成分を、好ましくは、１質量％以上、３０質量％以下含有する。防汚性付与の観点で、本発明の硬質表面用洗浄剤組成物は、（ｄ）成分を、好ましくは１質量％以上、より好ましくは１．５質量％以上、更に好ましくは３質量％以上、より更に好ましくは４質量％以上、より更に好ましくは５質量％以上、より更に好ましくは６質量％以上、より更に好ましくは７質量％以上、より更に好ましくは７．５質量％以上含有する。そして、本発明の硬質表面用洗浄剤組成物は、（ｄ）成分を、好ましくは３０質量％以下、より好ましくは２０質量％以下、更に好ましくは１５質量％以下、より更に好ましくは９質量％以下含有する。
【００９６】
本発明の硬質表面用洗浄剤組成物は、（ａ）成分及び（ｂ）成分と、（ｄ）成分とを、好ましくは所定条件で組み合わせて用いることで、（ａ）成分が疎水性硬質表面に吸着するため、より高い防汚性を付与するものと推定される。
【００９７】
本発明の硬質表面用洗浄剤組成物が（ｄ）成分を含有する場合、防汚性付与の観点から、（ｄ）成分に対する（ｂ）成分の質量比が、（ｂ）／（ｄ）で、０．１以上、１０以下であることが好ましい。防汚性付与の観点から、（ｂ）／（ｄ）の質量比は、０．２以上が好ましく、０．５以上がより好ましく、０．８以上がより好ましく、そして、８以下が好ましく、５以下がより好ましく、３以下がより好ましく、２以下がより好ましく、１．５以下がより好ましい。
【００９８】
＜（ｅ）成分＞
本発明の硬質表面用洗浄剤組成物は、液状組成物の液性を均一とし、長期保存後も液性を保持させる目的で、（ｅ）成分として、アルカリ金属のハロゲン化物及びアルカリ土類金属のハロゲン化物から選ばれる無機塩を含有することが好ましい。（ｅ）成分としては、塩化ナトリウム、塩化カリウム、塩化カルシウム、塩化マグネシウム、及びヨウ化カリウムからなる群から選択される１以上の化合物が好ましい。（ｅ）成分は、アルカリ金属の塩化物がより好ましく、塩化ナトリウムがより好ましい。
【００９９】
本発明の硬質表面用洗浄剤組成物は、（ｅ）成分を、液状組成物の液性を均一とし、長期保存後も液性を保持させる観点から、好ましくは１質量％以上、より好ましくは１．２質量％以上、更に好ましくは１．５質量％以上、より更に好ましくは２質量％以上、そして、好ましくは５質量％以下、より好ましくは４質量％以下、更に好ましくは３質量％以下、より更に好ましくは２．５質量％以下含有する。
【０１００】
＜（ｆ）成分＞
本発明の硬質表面用洗浄剤組成物は、（ｆ）成分として、水を含有することが好ましい。水を含有する液体組成物であることがより好ましい。長期保存後に液の均一性を確保するために、本発明の硬質表面用洗浄剤組成物は、（ｆ）成分を、好ましくは５０質量％以上、より好ましくは６０質量％以上、更に好ましくは７０質量％以上、より更に好ましくは８０質量％以上、そして、好ましくは９５質量％以下、より好ましくは９０質量％以下、更に好ましくは８５質量％以下含有する。
【０１０１】
更に、本発明の硬質表面用洗浄剤組成物には、防汚性付与効果及び洗浄性能を阻害しない範囲において、防腐剤、ハイドロトロープ剤、染料、粘度調整剤、酸化防止剤、香料などを配合することが出来る。
【０１０２】
また、本発明の硬質表面用洗浄剤組成物は、洗浄力が高まる観点で、２０℃におけるｐＨが３以上であることが好ましく、５以上であることがより好ましく、６以上であることがより好ましく、７以上であることがより好ましい。そして、保存安定性に優れる観点で、２０℃におけるｐＨが１１以下であることが好ましく、１０以下であることがより好ましく、９以下であることがより好ましく、８．５以下であることがより好ましい。ｐＨ調整剤としては、酸剤として、塩酸や硫酸などの無機酸や、（ｂ）成分及び（ｅ）成分以外の有機酸を用いることが出来る。また、アルカリ剤としては、水酸化ナトリウム、水酸化カリウム、炭酸ナトリウム、炭酸カリウムを用いることが出来る。
【０１０３】
本発明の硬質表面用洗浄剤組成物は、硬質表面、好ましくは疎水性硬質表面を対象とするものであり、疎水性表面を親水性表面に改質することで防汚性付与効果が発現していると推定している。
【０１０４】
本発明の硬質表面用洗浄剤組成物の対象となる疎水性硬質表面は、イオン交換水に対する２５℃における静止接触角が５０°以上であるものが好ましく、６０°以上であるものがより好ましく、７０°以上であるものがより好ましく、８０°以上であるものがより好ましい。本発明では、この接触角を満たす硬質表面を疎水性硬質表面とすることができる。
【０１０５】
疎水性硬質表面を与える材質としては、ステンレス鋼等の疎水性金属、ポリ塩化ビニル（ＰＶＣ）、ＡＢＳ樹脂、ポリエチレンテレフタレート、ポリエチレン、ポリプロピレン、ポリスチレン、６−ナイロン等の疎水性プラスチックが挙げられ、繊維強化プラスチック（ＦＲＰ）のような複合素材であってもよい。
【０１０６】
台所、浴室及びトイレには、前記した疎水性硬質表面を与える材質が多用されており、且つ食品や人体由来の疎水性汚れが付着しやすい環境にあることから、疎水性汚れに対する防汚性付与の意義が大きい。本発明の硬質表面用洗浄剤組成物は、台所、浴室及びトイレの疎水性硬質表面に対して優れた防汚性を付与できる。よって、本発明の硬質表面用洗浄剤組成物は、台所用、浴室用、又はトイレ用として用いられることが好ましい。具体的には、本発明の組成物は、台所まわりの疎水性硬質表面（壁、床、シンクなど）や台所で用いられる製品（コンロ、電子レンジ、オーブン、冷蔵庫など）の疎水性硬質表面に対して適用できる。また、本発明の組成物は、浴室まわりの疎水性硬質表面（壁、床、浴槽など）や浴室で用いられる製品（浴室用イス、洗面器など）の疎水性硬質表面に対して適用できる。また、本発明の組成物は、トイレの疎水性硬質表面（壁、床、便器など）やトイレで用いられる製品（収納棚、ごみ箱など）の疎水性硬質表面に対して適用できる。中でも浴室用の硬質表面用洗浄剤組成物としてより好ましく用いられる。
【０１０７】
また、本発明の硬質表面用洗浄剤組成物は、スプレー式容器に充填してなるスプレー式硬質表面用洗浄剤物品として使用することが好ましい。かかる物品は、スプレー式硬質表面用洗浄剤物品やスプレー式硬質表面用改質剤物品として用いることもできる。スプレー式容器としては、トリガー式スプレーヤーが装着されたスプレー容器（トリガー式スプレー容器という）が挙げられる。トリガー式スプレー容器としては、液体洗浄剤組成物を収容する容器本体と、容器本体の口部に装着されたトリガー式液体噴出器とを具備するものが挙げられ、更には、容器本体の口部に液体洗浄剤組成物を噴出するトリガー式スプレーヤーが装着され、該トリガー式スプレーヤーの内部に垂直管路及び水平管路が形成され、該垂直管路内に該垂直管路と上記水平管路との連通を遮断するバルブが配設されたスプレー容器（スプレー容器（Ｉ）という）が挙げられる。スプレー容器（Ｉ）は、水平管路の下方位置にシリンダーを備え、また、水平管路の先端部にスピンエレメントが装着され、更に、このスピンエレメントの先端部にノズル孔を有するノズル部が嵌着固定されている。スプレー容器（Ｉ）は、トリガーを引いて、シリンダー内の空気を外に排出し、トリガーを戻した際に容器本体の液体洗浄剤組成物に浸した垂直管路を通じて液体洗浄剤組成物を吸い上げ、上記シリンダー内に液体を満たし、再びトリガーを引くことにより、該シリンダー内の液体を押し出して垂直管路に導き、更に水平管路、スピンエレメントを通じて液体の流れにスピンを与え、最後にノズルから噴出するタイプのものである。疎水性硬質表面への本発明の洗浄剤組成物の適用方法は、疎水性硬質表面の広さ（面積）等に応じて選択できる。例えば本発明の組成物の原液をそのまま０．０５〜５ｍＬ程度スプレーして行うことができる。
【０１０８】
本発明の硬質表面用洗浄剤組成物は、疎水性の硬質表面に対して良好な親水性を付与することが出来、しかもその持続効果に優れる。更に、疎水性硬質表面に付着した油汚れ、タンパク質汚れ、皮脂汚れ等に対する洗浄効果を有する。硬質表面の親水性は、該表面上での水の接触角を測定することにより評価できるが、本発明の硬質表面用洗浄剤組成物で硬質表面を処理することにより、接触角が著しく低減することを確認出来ており、この親水化により高い防汚性付与効果を発現していることが示唆される。
【０１０９】
また、本発明の硬質表面用洗浄剤組成物は、実施例記載の方法で測定される処理後のＰＶＣ板（株式会社エンジニアリングテストサービス製）のイオン交換水に対する静止接触角が７０°以下となることが、防汚性付与の観点から好ましく、６０°以下となることがより好ましく、４０°以下となることがより好ましく、３０°以下となることがより好ましい。更に、処理前のＰＶＣ板のイオン交換水に対する静止接触角と処理後のＰＶＣ板のイオン交換水に対する静止接触角との差が、１０°以上であることが防汚性付与の点から好ましく、３０°以上がより好ましく、４０°以上であることがより好ましく、５０°以上であることがより好ましい。
【０１１０】
本発明の硬質表面用洗浄剤組成物では、疎水性硬質表面に適用後、（ａ）成分を含有する被覆膜が形成されて該硬質表面を被覆することにより、ＰＶＣ板のイオン交換水に対する静止接触角を低減できると推定している。
【０１１１】
また、本発明は、本発明の硬質表面用洗浄剤組成物からなる硬質表面用改質剤組成物を包含する。すなわち、本発明は、（ａ）成分を０．０１質量％以上、１０質量％以下、及び（ｂ）成分を０．５質量％以上、３０質量％以下含有し、（ａ）成分に対する（ｂ）成分の質量比が、（ｂ）／（ａ）で、５以上、５００以下である、硬質表面用改質剤組成物に関する。本発明の硬質表面用改質剤組成物の好ましい態様は、本発明の硬質表面用洗浄剤組成物で述べたものから選定できる。
【０１１２】
＜使用方法＞
本発明の硬質表面用洗浄剤組成物は、当該組成物を疎水性硬質表面に塗布する工程と、該疎水性硬質表面の組成物が塗布された面を水、好ましくは、塗布質量の５倍以上の質量の水によりすすぐ工程とを有する硬質表面の処理方法に使用することが好ましい。また、本発明の硬質表面用洗浄剤組成物を疎水性硬質表面に塗布する工程の後に、スポンジ等を用いて薄く塗りのばす工程を行い、その後、水によりすすぐ工程を有する硬質表面の処理方法として使用することがより好ましい。この方法を汚れが付着した疎水性表面に対して行うことで、汚れの除去と防汚性付与の両方を達成することができる。
【０１１３】
これらの工程は公知の方法に準じて行うことができるが、疎水性硬質表面への塗布には、前述のような、本発明の硬質表面用洗浄剤組成物をスプレー式容器に充填してなるスプレー式硬質表面用洗浄剤物品を用いることが好ましい。また、洗浄後にすすぐ際に使用する水の温度は、（ａ）成分からなる親水化改質成分を疎水性硬質表面に残留させるために、５℃以上が好ましく、１５℃以上がより好ましく、そして、５０℃以下が好ましく、３５℃以下がより好ましい。
【実施例】
【０１１４】
＜実施例及び比較例＞
表１、２に記載の硬質表面用洗浄剤組成物を調製した。各組成物のｐＨ（２０℃）は水酸化ナトリウム及び塩酸により表中の値に調整した。これら組成物について、下記項目について評価した。詳細を以下に示す。結果を表１に示した。表中、一部の例では、（ａ’）成分を（ａ）成分として（ｂ）／（ａ）質量比と（ｃ）／（ａ）質量比を示した。
【０１１５】
＜接触角＞
ＰＶＣ板（株式会社エンジニアリングテストサービス製、形状は２５ｍｍ×７５ｍｍ×１ｍｍ）に、硬質表面用洗浄剤組成物を１ｍＬ塗布して５分間静置した後、２５℃の水道水（流速５０ｍＬ／秒）で２０秒間すすいだ。２５℃４０％ＲＨに調温調湿された測定室にて、上記処理を行ったＰＶＣ板のイオン交換水に対する静止接触角を測定した。測定には協和界面科学株式会社製の全自動接触角計ＤＭ−５００を使用し、２０μｌのイオン交換水の水滴を処理表面に着滴させ、着滴３秒後から１秒間隔で１０回接触角を測定し、その平均値をデータとして記載した。なお、処理前のＰＶＣ板の静止接触角は、８５°であった。
【０１１６】
＜防汚性＞
４０℃の湯１０Ｌに１２ｇのモデル皮脂溶液（モデル皮脂／クロロホルム＝１、質量比）を添加し分散させ、各組成物で処理したＰＶＣ板※を１２時間浸漬させた。浸漬後のＰＶＣ板を、２５℃の水道水（５０ｍＬ／秒）で、表裏各１０秒間すすぎ、乾燥後に質量を測定して残留皮脂量（ｘ）を測定した。各組成物の組成において（ａ）成分を配合していない組成物〔（ａ）成分の分をイオン交換水に置き換える〕で処理したＰＶＣ板表面に残留した皮脂量（ｙ）を同様に測定した。残留皮脂量ｘとｙとから、次式により防汚性を算出した。
防汚性（％）＝〔１−（ｘ／ｙ）〕×１００
※各組成物で処理したＰＶＣ板
ＰＶＣ板（株式会社エンジニアリングテストサービス製、形状は８０ｍｍ×２５０ｍｍ×１ｍｍ）の両面に、硬質表面用洗浄剤組成物をそれぞれ１ｍＬ塗布してスポンジで塗りのばして５分間静置した後、２５℃の水道水（５０ｍＬ／秒）で２０秒間すすいだもの。
【０１１７】
＜滑り抑制性（摩擦係数）＞
各組成物で処理したＰＶＣ板を両面テープで角皿容器（角型透明ディッシュ（角２号）、アズワン（株））に固定し、容器内をイオン交換水で満たし、豚皮を貼った摩擦子と各組成物で処理したＰＶＣ板との摩擦係数を、摩擦測定器「ＫＥＳ−ＥＳ」（カトーテック株式会社）により測定した。
イオン交換水に１０分間浸漬させた豚皮（三力製作所）を１ｃｍ角の摩擦子に貼り付け、摩擦子の総質量が５０ｇになるようにおもりをセットして用いた。
また、各組成物で処理したＰＶＣ板は、ＰＶＣ板（株式会社エンジニアリングテストサービス製、形状は２５ｍｍ×７０ｍｍ×１ｍｍ）の両面に、硬質表面用洗浄剤組成物をそれぞれ１ｍＬ塗布してスポンジで塗りのばして５分間静置した後、２５℃の水道水（５０ｍＬ／秒）で２０秒間すすいだものを用いた。この評価では、表中の摩擦係数が大きいほど、すべりの抑制に優れていることを示す。
【０１１８】
＜防汚持続性＞
各組成物で処理したＰＶＣ板※及び未処理のＰＶＣ板を、４０℃の湯を入れた浴槽の喫水部に複数枚固定した。４人の男性が、１人ずつ交代で入浴した後のＰＶＣ板に対する汚れの付着状況を評価した。入浴時間は、１人あたり１０分間とした。また、ＰＶＣ板は、男性が浴槽内に入ったときに、喫水部にＰＶＣ板の中央が位置するように固定した。なお、未処理のＰＶＣ板は、各組成物の組成において（ａ）成分を配合していない組成物〔（ａ）成分の分をイオン交換水に置き換える〕で処理したＰＶＣ板である。
【０１１９】
１人目の男性が入浴した後に、任意のＰＶＣ板を１枚取り出し、４０℃で３０分放置後にシャワーの水のみで１０秒間洗浄し、ＰＶＣ板の汚れの付着状況を目視にて観察し、以下の基準で評価した。更にこの作業を繰り返し、２人目の男性が入浴した後のＰＶＣ板、３人目の男性が入浴した後のＰＶＣ板、４人目の男性が入浴した後のＰＶＣ板を各々評価した。なお、組成物ごとに、湯を入れ替えて評価を行った。比較例の一部では、２人目、３人目の入浴後の評価を行わなかった。
【０１２０】
※各組成物で処理したＰＶＣ板
ＰＶＣ板（株式会社エンジニアリングテストサービス製、形状は８０ｍｍ×２５０ｍｍ×１ｍｍ）の両面に、硬質表面用洗浄剤組成物をそれぞれ１ｍＬ塗布してスポンジで塗りのばして５分間静置した後、２５℃の水道水（５０ｍＬ／秒）で２０秒間すすいだもの。
【０１２１】
評価基準
５；汚れの付着が全く無い
４：微かに汚れが付着している
３：未処理のＰＶＣ板と比較して、１／４の汚れが付着している
２：未処理のＰＶＣ板と比較して、半量の汚れが付着している
１：未処理のＰＶＣ板と同レベルの汚れが付着している
【０１２２】
表中の成分は以下のものである。
・ポリオキシエチレンアルキルエーテル硫酸ナトリウム：アルキル基の炭素数１２〜１６、エチレンオキサイド平均付加モル数４．０
・ポリオキシエチレンアルキルエーテル：アルキル基の炭素数１２〜１６、エチレンオキサイド平均付加モル数１０
・アルキルポリグリコシド：アルキル（炭素数１２〜１６）ポリグルコース（平均糖縮合度１〜２）
・アルキルアミドプロピルベタイン：脂肪酸（炭素数１２）アミドプロピル−Ｎ，Ｎ−ジメチル−酢酸ベタイン
・アルキルジメチルベンジルアンモニウムクロライド：アルキル基の炭素数１２〜１６
【０１２３】
また、表中の（ａ）成分と（ａ’）成分は以下のものである。以下において、「スルホベタイン単位」は、スルホベタイン基を有する不飽和単量体由来の繰返し単位であり、「疎水性単位」は、疎水性不飽和単量体由来の繰り返し単位である。
【０１２４】
・グラフトポリマー１：下記合成例１で得られた、重合体セグメントＡ−１及び重合体セグメントＡ−２からなる重量平均分子量１３０，０００のグラフトポリマー、グラフトポリマー１中の重合体セグメントＡ−１の含有量９７．５モル％、グラフトポリマー１中の重合体セグメントＡ−２の含有量２．５モル％、重合体セグメントＡ−２の重量平均分子量１４，０００、グラフトポリマー１中のスルホベタイン単位の含有量７０モル％、重合体セグメントＡ−１におけるスルホベタイン単位／疎水性単位＝７０／２７．５（モル比）
【０１２５】
・グラフトポリマー２：下記合成例１と同様にして得られた、重合体セグメントＡ−１及び重合体セグメントＡ−２からなる重量平均分子量１３０，０００のグラフトポリマー、グラフトポリマー２中の重合体セグメントＡ−１の含有量９７．５モル％、グラフトポリマー２中の重合体セグメントＡ−２の含有量２．５モル％、重合体セグメントＡ−２の重量平均分子量１４，０００、グラフトポリマー２中のスルホベタイン単位の含有量６０モル％、重合体セグメントＡ−１におけるスルホベタイン単位／疎水性単位＝６０／３７．５（モル比）
【０１２６】
・グラフトポリマー３：下記合成例１と同様にして得られた、重合体セグメントＡ−１及び重合体セグメントＡ−２からなる重量平均分子量１４０，０００のグラフトポリマー、グラフトポリマー３中の重合体セグメントＡ−１の含有量９７．５モル％、グラフトポリマー３中の重合体セグメントＡ−２の含有量２．５モル％、重合体セグメントＡ−２の重量平均分子量１４，０００、グラフトポリマー３中のスルホベタイン単位の含有量５０モル％、重合体セグメントＡ−１におけるスルホベタイン単位／疎水性単位＝５０／４７．５（モル比）
【０１２７】
・グラフトポリマー４：下記合成例１と同様にして得られた、重合体セグメントＡ−１及び重合体セグメントＡ−２からなる重量平均分子量１２０，０００のグラフトポリマー、グラフトポリマー４中の重合体セグメントＡ−１の含有量９７．５モル％、グラフトポリマー４中の重合体セグメントＡ−２の含有量２．５モル％、重合体セグメントＡ−２の重量平均分子量１４，０００、グラフトポリマー４中のスルホベタイン単位の含有量４０モル％、重合体セグメントＡ−１におけるスルホベタイン単位／疎水性単位＝４０／５７．５（モル比）
【０１２８】
・グラフトポリマー５：下記合成例１と同様に、ただしメタクリル酸メチルをメタクリル酸メトキシエチルに変更して得られた、重合体セグメントＡ−１及び重合体セグメントＡ−２からなる重量平均分子量１６０，０００のグラフトポリマー、グラフトポリマー５中の重合体セグメントＡ−１の含有量９７．５モル％、グラフトポリマー５中の重合体セグメントＡ−２の含有量２．５モル％、重合体セグメントＡ−２の重量平均分子量１４，０００、グラフトポリマー５中のスルホベタイン単位の含有量６０モル％、重合体セグメントＡ−１におけるスルホベタイン単位／疎水性単位＝６０／３７．５（モル比）
【０１２９】
・グラフトポリマー６：下記合成例１と同様に、ただしメタクリル酸メチルをジメチルアクリルアミドに変更して得られた、重合体セグメントＡ−１及び重合体セグメントＡ−２からなる重量平均分子量１８０，０００のグラフトポリマー、グラフトポリマー６中の重合体セグメントＡ−１の含有量９７．５モル％、グラフトポリマー６中の重合体セグメントＡ−２の含有量２．５モル％、重合体セグメントＡ−２の重量平均分子量１４，０００、グラフトポリマー６中のスルホベタイン単位の含有量６０モル％、重合体セグメントＡ−１におけるスルホベタイン単位／疎水性単位＝６０／３７．５（モル比）
【０１３０】
・グラフトポリマー７：下記合成例１と同様に、ただしメタクリル酸メチルをジエチルアクリルアミドに変更して得られた、重合体セグメントＡ−１及び重合体セグメントＡ−２からなる重量平均分子量２００，０００のグラフトポリマー、グラフトポリマー７中の重合体セグメントＡ−１の含有量９７．５モル％、グラフトポリマー７中の重合体セグメントＡ−２の含有量２．５モル％、重合体セグメントＡ−２の重量平均分子量１４，０００、グラフトポリマー７中のスルホベタイン単位の含有量６０モル％、重合体セグメントＡ−１におけるスルホベタイン単位／疎水性単位＝６０／３７．５（モル比）
【０１３１】
・グラフトポリマー８：下記合成例１と同様に、ただしメタクリル酸メチルをｔ−ブチルアクリルアミドに変更して得られた、重合体セグメントＡ−１及び重合体セグメントＡ−２からなる重量平均分子量１８０，０００のグラフトポリマー、グラフトポリマー８中の重合体セグメントＡ−１の含有量９７．５モル％、グラフトポリマー８中の重合体セグメントＡ−２の含有量２．５モル％、重合体セグメントＡ−２の重量平均分子量１４，０００、グラフトポリマー８中のスルホベタイン単位の含有量６０モル％、重合体セグメントＡ−１におけるスルホベタイン単位／疎水性単位＝６０／３７．５（モル比）
【０１３２】
・グラフトポリマー９：下記合成例２で得られた、重合体セグメントＡ−１及び重合体セグメントＡ−２からなる重量平均分子量１４０，０００のグラフトポリマー、グラフトポリマー９中の重合体セグメントＡ−１の含有量９７．５モル％、グラフトポリマー９中の重合体セグメントＡ−２の含有量２．５モル％、重合体セグメントＡ−２の重量平均分子量１４，０００、グラフトポリマー９中のスルホベタイン単位の含有量６０モル％、重合体セグメントＡ−１におけるスルホベタイン単位／疎水性単位＝６０／３７．５（モル比）
【０１３３】
・グラフトポリマー１０：下記合成例２と同様にして得られた、重合体セグメントＡ−１及び重合体セグメントＡ−２からなる重量平均分子量１３０，０００のグラフトポリマー、グラフトポリマー１０中の重合体セグメントＡ−１の含有量９７．５モル％、グラフトポリマー１０中の重合体セグメントＡ−２の含有量２．５モル％、重合体セグメントＡ−２の重量平均分子量１４，０００、グラフトポリマー１０中のスルホベタイン単位の含有量５０モル％、重合体セグメントＡ−１におけるスルホベタイン単位／疎水性単位＝５０／４７．５（モル比）
【０１３４】
・グラフトポリマー１１：下記合成例２と同様に、ただしメタクリル酸メチルをメタクリル酸ｎ−ブチルに変更して得られた、重合体セグメントＡ−１及び重合体セグメントＡ−２からなる重量平均分子量１３０，０００のグラフトポリマー、グラフトポリマー１１中の重合体セグメントＡ−１の含有量９５モル％、グラフトポリマー１１中の重合体セグメントＡ−２の含有量５モル％、重合体セグメントＡ−２の重量平均分子量１４，０００、グラフトポリマー１１中のスルホベタイン単位の含有量５０モル％、重合体セグメントＡ−１におけるスルホベタイン単位／疎水性単位＝５０／４５（モル比）
【０１３５】
・グラフトポリマー１２：下記合成例２と同様に、ただしメタクリル酸メチルをメタクリル酸ｎ−ブチルに変更して得られた、重合体セグメントＡ−１及び重合体セグメントＡ−２からなる重量平均分子量１４０，０００のグラフトポリマー、グラフトポリマー１２中の重合体セグメントＡ−１の含有量９７．５モル％、グラフトポリマー１２中の重合体セグメントＡ−２の含有量２．５モル％、重合体セグメントＡ−２の重量平均分子量１４，０００、グラフトポリマー１２中のスルホベタイン単位の含有量４０モル％、重合体セグメントＡ−１におけるスルホベタイン単位／疎水性単位＝４０／５７．５（モル比）
【０１３６】
・グラフトポリマー１３：下記合成例２と同様にして得られた、重合体セグメントＡ−１及び重合体セグメントＡ−２からなる重量平均分子量１５０，０００のグラフトポリマー、グラフトポリマー１３中の重合体セグメントＡ−１の含有量９５モル％、グラフトポリマー１３中の重合体セグメントＡ−２の含有量５モル％、重合体セグメントＡ−２の重量平均分子量１４，０００、グラフトポリマー１３中のスルホベタイン単位の含有量６０モル％、重合体セグメントＡ−１におけるスルホベタイン単位／疎水性単位＝６０／３５（モル比）
【０１３７】
・グラフトポリマー１４：下記合成例２と同様にして得られた、重合体セグメントＡ−１及び重合体セグメントＡ−２からなる重量平均分子量１５０，０００のグラフトポリマー、グラフトポリマー１４中の重合体セグメントＡ−１の含有量９０モル％、グラフトポリマー１４中の重合体セグメントＡ−２の含有量１０モル％、重合体セグメントＡ−２の重量平均分子量１４，０００、グラフトポリマー１４中のスルホベタイン単位の含有量６０モル％、重合体セグメントＡ−１におけるスルホベタイン単位／疎水性単位＝６０／３０（モル比）
【０１３８】
・比較高分子化合物１：下記比較合成例１で得られた、スルホベタイン単位及び疎水性単位からなる重量平均分子量１２０，０００のランダム型高分子化合物、比較高分子化合物１におけるスルホベタイン単位／疎水性単位＝６０／４０（モル比）
【０１３９】
・比較高分子化合物２：下記比較合成例１と同様にして得られた、スルホベタイン単位及び疎水性単位からなる重量平均分子量１２０，０００のランダム型高分子化合物、比較高分子化合物２におけるスルホベタイン単位／疎水性単位＝５０／５０（モル比）
【０１４０】
・比較高分子化合物３：下記比較合成例２で得られた、スルホベタイン単位及び疎水性単位からなる重量平均分子量１２０，０００のランダム型高分子化合物、比較高分子化合物３におけるスルホベタイン単位／疎水性単位＝６０／４０（モル比）
【０１４１】
・比較高分子化合物４：下記比較合成例１と同様に、ただしメタクリル酸メチルを使用せずに得られた、スルホベタイン単位からなる単一高分子化合物、重量平均分子量１３０，０００
【０１４２】
・比較高分子化合物５：下記比較合成例２と同様に、ただしメタクリル酸メチルをメタクリル酸ｔ−ブチルに変更して得られた、スルホベタイン単位及び疎水性単位からなる重量平均分子量１１０，０００のランダム型高分子化合物、比較高分子化合物５におけるスルホベタイン単位／疎水性単位＝９６／４（モル比）
【０１４３】
・比較高分子化合物６：下記比較合成例３で得られた重量平均分子量１３０，０００のランダム型高分子化合物、２−アクリルアミド−２−メチルプロパンスルホン酸から得られるモノマー単位／メタクリル酸ｎ−ブチルから得られるモノマー単位＝６０／４０（モル比）
【０１４４】
・比較高分子化合物７：下記比較合成例４で得られた重量平均分子量５５，０００のランダム型高分子化合物、メタクリロイルオキシエチルトリメチルアンモニウムクロライドから得られるモノマー単位／メタクリル酸ｎ−ブチルから得られるモノマー単位＝６０／４０（モル比）
【０１４５】
・比較グラフトポリマー１：下記合成例１と同様にして得られた、重合体セグメントＡ−１及び重合体セグメントＡ−２からなる重量平均分子量１２０，０００のグラフトポリマー、比較グラフトポリマー１中の重合体セグメントＡ−１の含有量９７．５モル％、比較グラフトポリマー１中の重合体セグメントＡ−２の含有量２．５モル％、重合体セグメントＡ−２の重量平均分子量１４，０００、比較グラフトポリマー１中のスルホベタイン単位の含有量３０モル％、重合体セグメントＡ−１におけるスルホベタイン単位／疎水性単位＝３０／６７．５（モル比）
【０１４６】
以下の合成例及び比較合成例で用いたモノマーの出所を以下に示す。
・メタクリル酸メチル：和光純薬工業株式会社製
・メタクリル酸ｎ−ブチル：和光純薬工業株式会社製
・メタクリル酸２−（ジメチルアミノ）エチル：和光純薬工業株式会社製
・マクロモノマーＣ１：メチルメタクリレートマクロモノマー「ＡＡ−６」、東亜合成株式会社製
・メタクリル酸メトキシエチル：和光純薬工業株式会社製
・ジメチルアクリルアミド：ＫＪケミカルズ株式会社製
・ジエチルアクリルアミド：ＫＪケミカルズ株式会社製
・ｔ−ブチルアクリルアミド：ＫＪケミカルズ株式会社製
・メタクリル酸ｔ−ブチル：和光純薬工業株式会社製
【０１４７】
＜合成例１：グラフトポリマー１の合成＞
（工程１）
ナスフラスコにスターラーチップ、メタクリル酸メチル（疎水性単位となる）１５．００ｇ、メタクリル酸２−（ジメチルアミノ）エチル（スルホベタイン単位となる）５９．９５ｇ、マクロモノマーＣ１（重合体セグメントＡ−２となる）１．３６４ｇ、２，２’−アゾビス（２−メチルブチロニトリル）（和光純薬工業（株）製）０．２１０ｇ、メチルエチルケトン（和光純薬工業（株）製）７４．３２ｇを入れ、３０分間窒素バブリングを行い、モノマー溶液を調製した。その後、６７℃に加熱し重合を行った。８時間反応させた後、反応溶液を空気にさらしながら氷冷し、乾燥により重合体Ｂ１を得た。
（工程２）
ナスフラスコに工程１で得られた重合体Ｂ１を４．０００ｇ、２，２，２−トリフルオロエタノール（シグマアルドリッチ製）を１６．００ｇ、１，３−プロパンスルトン（和光純薬工業（株）製）を２．４６４ｇ入れ、重合体を溶解させた。５０℃に加熱し、５時間反応させた後冷却し、乾燥を行って重合体（グラフトポリマー１）の固体を得た。グラフトポリマー１は、重量平均分子量が１３０，０００であった。
【０１４８】
＜合成例２：グラフトポリマー９の合成＞
（工程１）
ナスフラスコにスターラーチップ、メタクリル酸メチル（疎水性単位となる）１５．００ｇ、メタクリル酸２−（ジメチルアミノ）エチル（スルホベタイン単位となる）３７．６９ｇ、マクロモノマーＣ１を（重合体セグメントＡ−２となる）１．０００ｇ、２，２’−アゾビス（２−メチルブチロニトリル）（和光純薬工業（株）製）０．３８４ｇ、メチルエチルケトン（和光純薬工業（株）製）７８．５３ｇを入れ、３０分間窒素バブリングを行い、モノマー溶液を調製した。その後、６７℃に加熱し重合を行った。８時間反応させた後、反応溶液を空気にさらしながら氷冷し、乾燥により重合体Ｂ１を得た。
（工程２）
ナスフラスコに工程１で得られた重合体Ｂ１を４．０００ｇ、２，２，２−トリフルオロエタノール（シグマアルドリッチ製）を１６．００ｇ、３−クロロ−２−ヒドロキシ−１−プロパンスルホン酸ナトリウム（アルドリッチ製）を４．０６２ｇ、水を８．０００ｇとスターラーチップを入れ、三方コックを取り付けた。次に８２℃に昇温しておいたオイルバスで加熱し、１０時間反応を行った。その後、３−クロロ−２−ヒドロキシ−１−プロパンスルホン酸ナトリウム０．７３４ｇと炭酸水素ナトリウム（和光純薬工業（株）製）０．３００ｇを添加し、再び８２℃で１０時間加熱して反応を行った。反応終了後、乾燥を行って重合体（グラフトポリマー９）の固体を得た。グラフトポリマー９は、重量平均分子量が１４０，０００であった。
【０１４９】
＜比較合成例１：比較高分子化合物１の合成＞
（工程１）
ナスフラスコにスターラーチップ、メタクリル酸メチル（疎水性単位となる）１６．００ｇ、メタクリル酸２−（ジメチルアミノ）エチル（スルホベタイン単位となる）３７．６９ｇ、２，２’−アゾビス（２−メチルブチロニトリル）（和光純薬工業（株）製）０．３８４ｇ、メチルエチルケトン（和光純薬工業（株）製）７８．５３ｇを入れ、３０分間窒素バブリングを行い、モノマー溶液を調製した。その後、６７℃に加熱し重合を行った。８時間反応させた後、反応溶液を空気にさらしながら氷冷し、乾燥により重合体Ｂ１を得た。
（工程２）
ナスフラスコに工程１で得られた重合体Ｂ１を４．０００ｇ、２，２，２−トリフルオロエタノール（シグマアルドリッチ製）を１６．００ｇ、１，３−プロパンスルトン（和光純薬工業（株）製）を２．４６４ｇ入れ、重合体を溶解させた。５０℃に加熱し、５時間反応させた後冷却し、乾燥を行って重合体（比較高分子化合物１）の固体を得た。比較高分子化合物１は、重量平均分子量が１２０，０００であった。
【０１５０】
＜比較合成例２：比較高分子化合物３の合成＞
（工程１）
ナスフラスコにスターラーチップ、メタクリル酸メチル（疎水性単位となる）１６．００ｇ、メタクリル酸２−（ジメチルアミノ）エチル（スルホベタイン単位となる）３７．６９ｇ、２，２’−アゾビス（２−メチルブチロニトリル）（和光純薬工業（株）製）０．３８４ｇ、メチルエチルケトン（和光純薬工業（株）製）７８．５３ｇを入れ、３０分間窒素バブリングを行い、モノマー溶液を調製した。その後、６７℃に加熱し重合を行った。８時間反応させた後、反応溶液を空気にさらしながら氷冷し、乾燥により重合体Ｂ１を得た。
（工程２）
ナスフラスコに工程１で得られた重合体Ｂ１を４．０００ｇ、２，２，２−トリフルオロエタノール（シグマアルドリッチ製）を１６．００ｇ、３−クロロ−２−ヒドロキシ−１−プロパンスルホン酸ナトリウム（アルドリッチ製）を４．５４６ｇ、水を８．０００ｇとスターラーチップを入れ、三方コックを取り付けた。次に８２℃に昇温しておいたオイルバスで加熱し、１０時間反応を行った。その後、３−クロロ−２−ヒドロキシ−１−プロパンスルホン酸ナトリウム０．８２６ｇと炭酸水素ナトリウム（和光純薬工業（株）製）０．３３６ｇを添加し、再び８２℃で１０時間加熱して反応を行った。反応終了後、乾燥を行って重合体（比較高分子化合物３）の固体を得た。比較高分子化合物３は、重量平均分子量が１２０，０００であった。
【０１５１】
＜比較合成例３：比較高分子化合物６の合成＞
内容量３００ｍＬのガラス製セパラブルフラスコに、２−アクリルアミド−２−メチルプロパンスルホン酸（シグマアルドリッチ製）１３．７ｇ、メタクリル酸ｎ−ブチル（和光純薬工業（株）製）６．３３ｇ、メタノール３８．５ｇ、イオン交換水２３．４ｇを入れ、均一に混合し窒素雰囲気下で３０分間攪拌した。その後、この溶液を約７０℃まで昇温した後、重合開始剤（Ｖ−６５、和光純薬工業（株）製）０．１３ｇ、メタノール５．０ｇを加え、６時間保持して重合を行った。その後、水酸化ナトリウム水溶液を加えｐＨ７に中和した。次いで、２−プロパノール４Ｌを撹拌しながらポリマー溶液を滴下し、ポリマーを析出させ、ろ過、乾燥により比較高分子化合物６の固体を得た。
比較高分子化合物６は、モノマー単位が２−アクリルアミド−２−メチルプロパンスルホン酸から得られるモノマー単位とメタクリル酸ｎ−ブチルから得られるモノマー単位であり、そのモル比が、２−アクリルアミド−２−メチルプロパンスルホン酸から得られるモノマー単位／メタクリル酸ｎ−ブチルから得られるモノマー単位＝６０／４０であった。また、比較高分子化合物６は、重量平均分子量が１３０，０００であった。
【０１５２】
＜比較合成例４：比較高分子化合物７の合成＞
内容量３００ｍＬのガラス製セパラブルフラスコに、メタクリロイルオキシエチルトリメチルアンモニウムクロライド（ＱＤＭ、ＭＲＣユニテック（株）製）３３．６ｇ、メタクリル酸ｎ−ブチル（和光純薬工業（株）製）１５．３ｇ、重合開始剤（パーロイルＬ、日油（株）製）８．５３ｇ、イオン交換水２．５２ｇ、及びエタノール１０３ｇを入れ、均一に混合し窒素雰囲気下で３０分間攪拌した。この溶液を約９０℃まで昇温した後、６時間保持して重合を行った。次いで、アセトン４Ｌを撹拌しながらポリマー溶液を滴下し、ポリマーを析出させ、ろ過、乾燥により比較高分子化合物７の固体を得た。
比較高分子化合物７は、モノマー単位がメタクリロイルオキシエチルトリメチルアンモニウムクロライドから得られるモノマー単位とメタクリル酸ｎ−ブチルから得られるモノマー単位であり、そのモル比が、メタクリロイルオキシエチルトリメチルアンモニウムクロライドから得られるモノマー単位／メタクリル酸ｎ−ブチルから得られるモノマー単位＝６０／４０であった。また、比較高分子化合物７は、重量平均分子量が５５，０００であった。
【０１５３】
なお、重合体セグメントＡ−２の重量平均分子量、及びグラフトポリマーＡ（便宜的に比較グラフトポリマー１を含む）の重量平均分子量は、以下の方法により測定した。また、各ポリマーにおけるモノマー単位のモル比ないしモノマー比は、仕込み量から計算により求めた。
【０１５４】
（１）重合体セグメントＡ−２の重量平均分子量
重合体セグメントＡ−２を有する不飽和単量体、すなわちグラフトポリマーＡの製造に用いたマクロモノマーの重量平均分子量を、重合体セグメントＡ−２の重量平均分子量とした。
マクロモノマーの重量平均分子量は、ゲル浸透クロマトグラフィー（ポリスチレン換算）で測定した。
カラム：Ｋ−８０４Ｌ（昭和電工(株)製）を２本直列に連結して使用した。
カラム温度：４０℃
溶離液：１ｍｍｏｌ／Ｌジメチルラウリルアミン／ＣＨＣｌ３（ジメチルラウリルアミン：ファーミンＤＭ２０９８：花王（株）製）
流量：１．０ｍｌ／分
検出器：示差屈折率計
【０１５５】
（２）グラフトポリマーＡの重量平均分子量
重量平均分子量（Ｍｗ）は光散乱光度計「ＤＬＳ−７０００」（大塚電子（株）製）を用いて、下記の条件で静的光散乱を測定し、Ｚｉｍｍ−ｐｌｏｔを作製することで算出した。また、分子量の算出に必要な屈折率増分は、示差屈折率計「ＤＲＭ３０００」（大塚電子（株）製）を用いて測定した。
波長：６３２．８ｎｍ（ヘリウム−ネオンレーザー）
散乱角：３０°から１５０°まで１０°おきに測定した。
平均温度：２５°
溶媒：トリフルオロエタノール
【０１５６】
【表１】
0006596220.tif 000010
【０１５７】
表１の実施例１−１〜１−１４と比較例１−１〜１−９の結果から、（ａ）成分及び（ｂ）成分を含有することにより、防汚性付与効果に優れることが分かる。
また、表１の実施例１−１〜１−４と比較例１−９の結果から、高分子化合物として、本発明の（ａ）成分の構造、比率を満たすグラフトコポリマーを用いることで、防汚性付与効果に優れることが分かる。
【０１５８】
【表２】
0006596220.tif 000011
【０１５９】
表２の実施例と比較例の結果から、（ａ）成分及び（ｂ）成分を含有することにより、防汚性付与効果に優れ、更に防汚持続性にも優れることが分かる。